Стекло
GLASS

Изобретение относится к технологии силикатов и касается составов стекол, которые могут быть использованы для изготовления декоративно-облицовочных материалов.
2
2
3
2
3
2
3
2
2
2
3
Известно стекло, содержащее следующие компоненты, мас. %: SiO 40,05-52,66; AlO 9,61-14,24; FeO 1,09-6,98; СаО 15,11-32,96; MgO 2,8-6,61; CrO 1,36-4,08; TiO 0,01-0,07; NaO 0,25-0,45; BO 5,0-9,0 [1].
Задачей изобретения является повышение термостойкости стекла.
2
2
3
2
3
2
3
2
2
3
2
5
2
2
3
2
3
2
3
2
2
3
2
5
Технический результат достигается тем, что стекло, включающее SiO, AlO, FeO, СаО, MgO, CrO, NaO, BO, дополнительно содержит РО, MnO и ВеО при следующем соотношении компонентов, мас.%: SiO 48,0-51,9; AlO 12,0-14,5; FeO 4,0-5,5; СаО 14,5-15,5; MgO 0,5-1,0; CrO 2,0-3,5; NaO 4,7-6,0; BO 3,5-5,4; РO 0,1-0,3; MnO 1,5-3,0; ВеО 1,1-1,4.
В таблице приведены составы стекла.
Стекло может быть сварено в электропечах при температуре 1530-1550°C с последующим формованием изделий методом литья.
Источники информации
1. SU 979284, С03С 3/091, 1982.